(57)【特許請求の範囲】
【請求項１】
酸化物超電導体または酸化物超電導体の原材料を含む粉末を金属で被覆した複合体を準備する工程と、
動粘度が２０×１０-6ｍｍ2／ｓ以下の潤滑材を用いて前記複合体を圧延加工する工程とを備えた、酸化物超電導線材の製造方法。
【請求項２】
前記動粘度は１０×１０-6ｍｍ2／ｓ以下である、請求項１に記載の酸化物超電導線材の製造方法。
【請求項３】
前記潤滑材は、２００℃以下の沸点を有する、請求項１または請求項２に記載の酸化物超電導線材の製造方法。
【請求項４】
前記圧延加工する工程は、前記複合体を４０％以下の圧下率で圧延加工することを含む、請求項１から請求項３までのいずれか１項に記載の酸化物超電導線材の製造方法。
【請求項５】
前記圧延加工する工程は、前記複合体の幅を拘束するための溝を有する圧延ロールを用いて前記複合体を圧延加工することを含む、請求項１から請求項４までのいずれか１項に記載の酸化物超電導線材の製造方法。
【請求項６】
前記圧延加工する工程は、４方向圧延ロールを用いて前記複合体を圧延加工することを含む、請求項１から請求項５までのいずれか１項に記載の酸化物超電導線材の製造方法。
【請求項７】
前記複合体を準備する工程は、酸化物超電導体または酸化物超電導体の原材料を含む粉末を金属管に充填することを含む、請求項１から請求項６までのいずれか１項に記載の酸化物超電導線材の製造方法。
【請求項８】
前記複合体を準備する工程は、
酸化物超電導体または酸化物超電導体の原材料を含む粉末を第１の金属管に充填することによって単芯複合体を準備する工程と、
複数の前記単芯複合体を第２の金属管に充填することによって多芯複合体を準備する工程とを含む、請求項７に記載の酸化物超電導線材の製造方法。
【請求項９】
前記複合体を準備する工程は、前記単芯複合体を伸線加工する工程をさらに含み、
前記多芯複合体を準備する工程は、伸線加工された複数の前記単芯複合体を前記第２の金属管に充填することを含む、請求項８に記載の酸化物超電導線材の製造方法。
【請求項１０】
前記複合体を準備する工程は、前記多芯複合体を伸線加工する工程をさらに含む、請求項９に記載の酸化物超電導線材の製造方法。
【請求項１１】
前記金属管は、銀または銀合金の管である、請求項１から請求項１０までのいずれか１項に記載の酸化物超電導線材の製造方法。
【請求項１２】
前記酸化物超電導体は、ビスマス系酸化物超電導体である、請求項１から請求項１１までのいずれか１項に記載の酸化物超電導線材の製造方法。
【請求項１３】
前記ビスマス系酸化物超電導体はビスマスと鉛とストロンチウムとカルシウムと銅とを含み、その組成比として（ビスマスと鉛）：ストロンチウム：カルシウム：銅が２：２：２：３と近似して表わされる、請求項１２に記載の酸化物超電導線材の製造方法。
【請求項１４】
前記圧延加工された複合体を熱処理する工程をさらに備える、請求項１から請求項１３までのいずれか１項に記載の酸化物超電導線材の製造方法。
【発明の詳細な説明】
【０００１】
【発明の属する技術分野】
この発明は、酸化物超電導線材の製造方法に関し、特定的には酸化物超電導体または酸化物超電導体の原材料を含む粉末を金属で被覆した複合体を圧延加工する工程を備えた酸化物超電導線材の製造方法に関するものである。
【０００２】
【従来の技術】
従来から一般的に、酸化物超電導体を金属被覆した複合体からなる超電導線材を製造する場合、まず、超電導体の原材料としての酸化物粉末を銀等の金属パイプに充填して単芯構造の複合体（単芯材）を作製する。その後、その単芯材を複数本束ねて別の金属パイプに挿入して多芯構造の複合体（多芯材）を作製する。
その多芯材に伸線、圧延等の加工を施してテープ形状の線材にする。このテープ形状の線材に熱処理を施すことによって超電導性を有する線材を得ることができる。
【０００３】
このようにして製造される超電導線材において、実用上重要視される特性は臨界温度や臨界電流値等の超電導特性であるが、線材の形状寸法の精度を高めることも重要である。
【０００４】
上記の超電導線材は、マグネットやケーブル等に構成されて実用化される。マグネットでは、テープ形状の酸化物超電導線材をパンケーキ状に巻くことによって形成されたコイルの形態や、そのコイルを積み重ねた構造が採用され、超電導線材に電流を流して中心部に発生する磁場が利用される。ケーブルでは、テープ形状の酸化物超電導線材を円筒形状の管の外側に沿って巻き付けた構造が採用される。テープ形状の超電導線材の幅や厚みの寸法が不均一であれば、マグネットの形態において整列巻きが困難になってコイル形状が悪化し、またケーブルの形態では超電導線材同士が重なり合って、発生する応力によって超電導特性が低下するという問題があった。したがって、マグネットやケーブル等の形態に超電導線材を構成して所望の超電導特性を得るためにはテープ形状の超電導線材の幅と厚みの寸法精度を高めることが重要である。
【０００５】
上記の課題を解決するための一つの製造方法が特許公報第２９５１４２３号（特開平４−２６９４０７号公報）で提案されている（先行発明１）。先行発明１では、超電導体となるセラミックス原料を金属製のパイプ内に充填して得られた複合体を、プレス型の加圧治具を用いて圧縮成形する方法を採用している。この加圧治具を用いて複合体の幅を拘束して加工することによって、最終的に得られる超電導線材の幅のばらつきをなくしている。
【０００６】
また、上記の課題を解決するためのもう一つの製造方法が国際公開第ＷＯ９７／４８１２３号で提案されている（先行発明２）。先行発明２では、種々の潤滑材を用いて０．２以下の小さい摩擦係数で複合体を圧延加工することによって超電導線材の寸法精度を高めることが提案されている。
【０００７】
【発明が解決しようとする課題】
しかしながら、先行発明１の製造方法では、複合体の幅を拘束するための溝を有する加圧治具によって複合体を圧縮成形する前に、複合体の幅寸法の精度が悪いと、最終的に所望の形状の超電導線材を得ることができない。たとえば、加圧治具を通過する前の複合体の幅寸法が加圧治具の溝の幅寸法よりも大きい、または加圧治具の幅寸法に近い場合、加圧治具によって圧縮成形された複合体の幅方向端縁が変形し、最終的に得られる超電導線材の幅方向端縁にバリが形成されたり、また、超電導線材内部の酸化物超電導体フィラメントにクラック等の亀裂が発生する。加圧治具を通過する前の複合体の幅寸法が加圧治具の溝の幅寸法よりも小さい複合体の部分では、加圧治具を用いて加工しても複合体の幅方向端縁が加圧治具の溝の側面に当接しない箇所がある。さらに、この方法では、加圧治具によって複合体が断続的に圧縮成形加工されるので、加工と加工の間に継ぎ目部分が存在する。この継ぎ目部分では、線材内部の超電導部分の性能が低下するという問題がある。
【０００８】
一方、先行発明２の製造方法では、摩擦係数を低くするために種々の潤滑材を用いることが提案されているが、潤滑材の種類によっては、潤滑材を用いて複合体を圧延加工すると、最終的に得られる超電導線材の幅方向の端縁に割れ（耳割れ）が発生したり、形状寸法の精度が悪くなるという問題があった。
【０００９】
上述のような問題は、酸化物超電導線材が単一の材料ではなく、酸化物と金属の複合体から構成されていることに起因する。たとえば、多芯構造の複合体では、硬度が約１００〜１５０Ｈｖの銀の中に、粒子径が約１０μｍの酸化物粉末が集合して構成されたフィラメントが６０〜８０本程度含まれている。これらのフィラメントの硬度は、圧延加工前の状態では５０〜１１０Ｈｖの範囲でばらついている。このフィラメントの硬度の不均一と、フィラメントと銀との間での硬度の差が原因で、圧延加工によって形状寸法の精度を高めることが困難であり、たとえ形状寸法の精度を高めることができても、線材中のフィラメントに亀裂が発生する等の問題がある。
【００１０】
そこで、この発明の目的は、線材の幅や厚みの形状寸法の精度を高めることができるとともに、超電導性能の高い超電導線材を得ることが可能な酸化物超電導線材の製造方法を提供することである。
【００１１】
【課題を解決するための手段】
この発明に従った酸化物超電導線材の製造方法は、酸化物超電導体または酸化物超電導体の原材料を含む粉末を金属で被覆した複合体を準備する工程と、動粘度が２０×１０-6ｍｍ2／ｓ以下の潤滑材を用いて複合体を圧延加工する工程とを備える。
【００１２】
この発明の製造方法においては、２０×１０-6ｍｍ2／ｓ以下の低い動粘度の潤滑材を用いて複合体を圧延することによって、最終的に得られる線材の端縁に割れが発生するのを防止することができ、線材の形状精度を向上させることができる。
【００１３】
この発明の製造方法において、潤滑材の動粘度は１０×１０-6ｍｍ2／ｓ以下であるのが好ましい。
【００１４】
また、この発明の製造方法において、潤滑材は２００℃以下の沸点を有するのが好ましい。この場合、揮発性の高い潤滑材を用いることによって、圧延加工時に発生する加工発熱により、潤滑材が揮発し、そのときの潜熱により圧延ロールを冷却することができる。これにより、圧延ロールの変形を防止することができ、圧延精度、ひいては最終的に得られる線材の形状精度をさらに向上させることができる。
【００１５】
さらに、この発明の製造方法において、圧延加工する工程は、複合体を４０％以下の圧下率で圧延加工することを含むのが好ましい。この場合、低い圧下率で段階的に圧延加工することによって、最終的に得られる線材の形状精度をさらに向上させることができ、特に線材の形状寸法のばらつきを小さくすることができる。
【００１６】
この発明の製造方法において、圧延加工する工程は、複合体の幅を拘束するための溝を有する圧延ロールを用いて複合体を圧延加工することを含むのが好ましい。この場合、最終的に得られる線材の形状精度を向上させることができるとともに、線材の超電導性能、たとえば臨界電流値を高めることができる。
【００１７】
また、この発明の製造方法において、圧延加工する工程は、４方向圧延ロールを用いて複合体を圧延加工することを含むのが好ましい。この場合、上下ロールと左右ロールによって拘束されて複合体が圧延加工されるので、圧延精度、ひいては最終的に得られる線材の形状精度をさらに高めることができる。
【００１８】
この発明の製造方法において、複合体を準備する工程は、酸化物超電導体または酸化物超電導体の原材料を含む粉末を金属管に充填することを含むのが好ましい。
【００１９】
また、この発明の製造方法において、複合体を準備する工程は、酸化物超電導体または酸化物超電導体の原材料を含む粉末を第１の金属管に充填することによって単芯複合体を準備する工程と、複数の単芯複合体を第２の金属管に充填することによって多芯複合体を準備する工程とを含むのが好ましい。この場合、複合体を準備する工程は、単芯複合体を伸線加工する工程をさらに含み、多芯複合体を準備する工程は、伸線加工された複数の単芯複合体を第２の金属管に充填することを含むのが好ましい。この場合、複合体を準備する工程は、多芯複合体を伸線加工する工程をさらに含むのが好ましい。
【００２０】
この発明の製造方法において、金属管として銀または銀合金の管を用いるのが好ましい。
【００２１】
また、この発明の製造方法において、酸化物超電導体はビスマス系酸化物超電導体であるのが好ましく、ビスマス系酸化物超電導体はビスマスと鉛とストロンチウムとカルシウムと銅とを含み、その組成比として（ビスマスと鉛）：ストロンチウム：カルシウム：銅が２：２：２：３と近似して表わされるのが好ましい。
【００２２】
なお、この発明の酸化物超電導線材の製造方法は、圧延加工された複合体を熱処理する工程をさらに備えるのが好ましい。
【００２３】
【発明の実施の形態】
この発明の１つの実施の形態では、動粘度が２０×１０-6ｍｍ2／ｓ以下の潤滑材を用いて複合体を圧延加工する工程を採用する。最終的に得られる酸化物超電導線材の形状寸法の精度を向上させるためには潤滑材を用いる方法が効果的であるが、複合体を構成している金属被覆部と酸化物フィラメントの硬度や伸びの影響のために、特に粘性の高い潤滑材を用いると、最終的に得られる酸化物超電導線材の幅方向の端縁に耳割れと呼ばれる亀裂が生ずる。このような亀裂が生じると、超電導線材の超電導特性が低下するだけでなく、超電導線材としても機能しなくなる。そこで、圧延工程において用いられる潤滑材は粘性が低くなければならない。最終的に得られる酸化物超電導線材の端縁に耳割れを発生させないためには、動粘度が２０×１０-6ｍｍ2／ｓ以下の潤滑材を選択する必要がある。
【００２４】
また、超電導線材の端縁に耳割れが発生しなくても数ｎｍ〜数μｍ程度の微小な幅の亀裂が超電導線材の端縁に発生する場合がある。複合体を構成する金属被覆材が銀の場合だけでなく、銀合金の場合にも上記の亀裂は発生する。このような亀裂が発生した超電導線材でも、線材の形状寸法の精度には問題がない。しかしながら、圧延加工の対象物としての複合体の長さが１００ｍを超えると、金属被覆材としての銀が微小な屑となって圧延ロールの表面に溶着する現象が起こる。このように圧延ロールの表面への銀の溶着現象が起こると、圧延精度が悪くなり、最終的に得られる酸化物超電導線材の形状寸法の精度が悪くなる。このような現象を防止するためには、圧延工程で用いられる潤滑材の動粘度を１０×１０-6ｍｍ2／ｓ以下にする必要がある。
【００２５】
複合体を圧延加工すると、その加工によって熱が発生する。この加工発熱も圧延精度を悪くする原因となる。加工発熱は圧延ロールの表面温度を徐々に上昇させるために、圧延ロールが変形する。このため、圧延ロール間のギャップが不均一になり、その結果、圧延精度がばらつくことになる。
【００２６】
この加工発熱を抑制するために、圧延ロールを空気や水で冷却したり、熱間ロールを用いる方法が一般的に知られている。空気や水によって圧延ロールを冷却する場合でも、圧延ロールの全体が冷却されるので、圧延ロールの表面における微妙な温度変化を制御することは困難である。たとえば、最終的に得られる酸化物超電導線材の幅寸法のばらつきを３００μｍ以下にまで抑制するとなると、空気や水を用いた圧延ロールの冷却によって、複合体を圧延するロールの局所的な箇所の温度上昇を抑制することは困難である。また、熱間ロールを用いる場合には、圧延対象物の複合体において、金属被覆部に銀または銀合金が用いられるので、圧延ロールの温度を上昇させると、金属被覆部が軟化するという問題がある。銀または銀合金の被覆部が軟化した場合、金属被覆部の強度にばらつきが生じるために圧延精度を高めることは困難となる。
【００２７】
そこで、この発明の製造方法の１つの実施の形態では、上記の範囲内の動粘度を有する潤滑材で揮発性の高いものを用いる。特に、揮発性の高い潤滑材として２００℃以下の沸点を有する潤滑材を用いるのが好ましい。揮発性の高い潤滑材を用いると、複合体の圧延加工時に発生する加工発熱によって潤滑材が揮発し、そのときの潜熱によって圧延ロールが冷却される。これにより、圧延ロールの局所的な箇所の温度上昇を抑制することができ、圧延ロール間のギャップの乱れを防止することによって圧延精度を高めることが可能となる。その結果、最終的に得られる超電導線材の幅や厚みの形状寸法のばらつきをさらに小さくすることができる。
【００２８】
本発明の製造方法においては、上述のように所定の潤滑材を用いることにより圧延精度を高めることができるが、さらに圧延精度を高めるためには、所望のテープ形状の超電導線材に圧延するための圧下率を低くする必要がある。ここで、圧下率は、｛（圧延加工前の厚み）−（圧延後の厚み）｝×１００／（圧延加工前の厚み）［％］である。たとえば、丸形状の複合体から最終のテープ形状の線材に加工するために、８０％の圧下率が必要な場合でも、４０％以下の圧下率で段階的に圧延加工をするのが好ましい。このように段階的に４０％以下の圧下率で順次圧延加工をすることにより、最終的に得られる超電導線材の形状寸法の精度を向上させることができる。
【００２９】
上記のように段階的に圧延加工を行なう場合、さらに超電導線材の形状寸法の精度を向上させるために複合体の幅を拘束するための溝を圧延ロールに設けるのが好ましい。この場合、圧延加工時にわずかな幅方向の寸法のばらつきが発生するため、上下の圧延ロール間にはわずかなギャップを設ける必要がある。特に、溝を設けた圧延ロールを用いて加工すると、最終的に得られる超電導線材の横断面において超電導体フィラメントの分布状態を良好にすることができる。また、この場合、圧延加工時に要求される課題として、酸化物超電導体フィラメントの密度を向上させることが挙げられる。これは、線材の超電導部分の性能を高めるために必要である。この要求を満たすために、溝を有する圧延ロールを用いて段階的に圧延加工を施す場合においても、最終段の圧延ロールは平ロールを用いて圧延加工を行なうのが好ましい。
【００３０】
この発明の製造方法の１つの実施の形態において、複合体の厚み方向と幅方向の両者を拘束して加工するための４方向圧延ロールを最終段の圧延加工に用いることによって、さらに圧延精度を高めることができる。ただし、最終段の４方向圧延ロールに導入する前の複合体の幅方向の寸法精度は３００μｍ以下のばらつきであることが必要である。３００μｍを超える幅方向の寸法のばらつきが存在した状態で複合体を４方向圧延ロールで加工すると、最終的に得られる超電導線材の幅方向端縁においてバリが発生し、形状寸法の精度が悪くなり、また線材内部の超電導体フィラメントに亀裂が発生する。その結果、最終的に得られる線材の超電導性能が低下する。したがって、この４方向圧延ロールを用いた加工は超電導体フィラメントの密度を高めるのに適用することは好ましくない。また、４方向圧延ロールを用いる目的が超電導線材の緻密化にないので、ここで用いられる４方向圧延ロールを構成する上下ロールと左右ロールはともに非駆動ロールとするのが好ましい。
【００３１】
【実施例】
（実施例１）
酸化物超電導体の原材料として、酸化ビスマス（Ｂｉ2Ｏ3）、酸化鉛（ＰｂＯ）、炭酸ストロンチウム（ＳｒＣＯ3）、炭酸カルシウム（ＣａＣＯ3）、酸化銅（ＣｕＯ）の各粉末を用いて、Ｂｉ：Ｐｂ：Ｓｒ：Ｃａ：Ｃｕ＝１．８２：０．３３：１．９２：２．０１：３．０２の組成比を有する混合粉末を準備した。この粉末を温度７５０℃で１０時間、さらに温度８００℃で８時間熱処理することにより焼結体を作製した。得られた焼結体を自動乳鉢を用いて粉砕することにより、粉末にした。次に、この粉末を温度８５０℃で４時間熱処理した後、再び自動乳鉢を用いて粉砕した。さらに、この粉末を温度８００℃で２時間加熱処理した後、外径が３６ｍｍ、内径が３０ｍｍの銀パイプに充填した。粉末を充填した複合体としての銀パイプに伸線加工を施した。さらに、伸線した線材を６１本に束ねて、外径が３６ｍｍ、内径が３１ｍｍの銀パイプに挿入した後、さらに伸線加工を施し、直径が１．５ｍｍの線材になるまで加工した。この線材を圧延加工することにより、テープ形状の厚みが０．２６ｍｍ、幅が３．７ｍｍの寸法になるのを目標にして、長さが１０００ｍの複合体としての線材を作製した。
【００３２】
上記の圧延工程において、粘性の異なった潤滑材を用いた。潤滑材として、動粘度が１５０×１０-6ｍｍ2／ｓ、１１５×１０-6ｍｍ2／ｓ、４５×１０-6ｍｍ2／ｓ、３０×１０-6ｍｍ2／ｓ、２０×１０-6ｍｍ2／ｓ、１０×１０-6ｍｍ2／ｓ、５×１０-6ｍｍ2／ｓ、３×１０-6ｍｍ2／ｓの８種類準備し、各潤滑材を用いて圧延加工を行なった。
【００３３】
その結果、動粘度が１５０×１０-6ｍｍ2／ｓ、１１５×１０-6ｍｍ2／ｓの潤滑材を用いて圧延加工した後の複合体としての線材の状態は、線材の幅方向の端縁に多数の割れ（耳割れ）が発生した。また、動粘度が４５×１０-6ｍｍ2／ｓ、３０×１０-6ｍｍ2／ｓの潤滑材を用いて圧延加工した後の複合体としての線材の状態は、線材の幅方向の端縁の所々に割れ（耳割れ）が発生していた。さらに、動粘度が２０×１０-6ｍｍ2／ｓ以下の潤滑材を用いて圧延加工を施すと、圧延後の複合体としての線材の外観には割れは見られなかった。
【００３４】
なお、図１は、線材の幅方向端縁に割れが発生しなかった状態を拡大して示す顕微鏡写真（倍率６４）である。図２は、線材の幅方向端縁に耳割れが発生した状態を拡大して示す顕微鏡写真（倍率６４）である。
【００３５】
（実施例２）
上記実施例１の圧延工程において、動粘度が２０×１０-6〜３×１０-6ｍｍ2／ｓの範囲内の鉱物油を潤滑材として用いた。得られた線材の幅と厚みの精度を測定した。その結果を表１に示す。
【００３６】
【表１】
0004660928.tif 000002
【００３７】
表１の結果から、動粘度が２０×１０-6ｍｍ2／ｓよりも小さい潤滑材を用いると、線材の幅と厚みの寸法精度をさらに高めることができることがわかる。
【００３８】
（実施例３）
実施例２で得られた各線材を非駆動の４つのロール（上下ロールと左右ロール）が組まれた４方向圧延ロールを用いて線材の幅方向を拘束する圧延加工を行なった。圧下率は３％とした。圧延加工後の線材の状態を評価した。
【００３９】
その結果、動粘度が２０×１０-6ｍｍ2／ｓの潤滑材を用いて圧延加工を施して得られた線材のみについて、幅方向端縁にバリが発生していた。この線材の横断面を研磨して酸化物超電導体フィラメントの部分を観察すると亀裂が内部に発生していた。
【００４０】
図３は、幅方向の端縁にバリが発生したテープ形状の酸化物超電導線材の横断面を示す顕微鏡写真（倍率３６）である。図３において、幅方向の端縁部が膨らんでおり、バリが発生している様子がわかる。白い部分が銀被覆部であり、黒い部分が酸化物超電導体フィラメントの部分である。図３の線材の横断面では、幅方向の端縁部において酸化物超電導体フィラメントが大きく変形していることがわかる。
【００４１】
上記の結果から、動粘度が２０×１０-6ｍｍ2／ｓの潤滑材を用いて圧延加工した線材、すなわち表１の結果から線材の幅寸法の最大値と最小値の差が３００μｍを超えるもの（５００μｍ）に幅方向を拘束する圧延加工を施すと、線材の幅方向端縁にバリが発生したり、線材内部の酸化物超電導体フィラメントの内部に亀裂が発生することがわかる。
【００４２】
図４は、線材の幅寸法の最大値と最小値の差が３００μｍを超えた状態のもの、すなわち幅方向寸法の精度が３００μｍを超えるばらつきを有するものに幅方向を拘束する圧延加工を行なった後の線材のもう１つの横断面を示す顕微鏡写真（倍率４０）である。図４に示すように、線材の幅方向端縁には、図３に見られるようなバリが発生していない。しかしながら、図４に示す線材の幅方向の中央部においては、いくつかの酸化物超電導体フィラメントの内部に亀裂が入り、すなわち酸化物超電導体フィラメントが分断されている様子がわかる。図５は、図４の線材の縦断面を示す顕微鏡写真（倍率７５）である。図５に示すように、線材の長手方向においても酸化物超電導体フィラメントに亀裂が入り、フィラメントがばらばらに分断されて断層になっている様子がわかる。
【００４３】
これに対して、図６は、線材の幅寸法の最大値と最小値の差が３００μｍ以下、すなわち幅方向寸法の精度が３００μｍ以下のばらつきであるもの、具体的には５０μｍのばらつきを有する線材に幅方向を拘束する圧延加工を行なった後の線材の縦断面を示す顕微鏡写真（倍率７５）である。図６に示すように、線材内部の酸化物超電導体フィラメントには亀裂が見られず、分断されずに線材の長手方向に延びていることがわかる。
【００４４】
上述のように、４方向圧延ロールを用いてさらに圧延加工した線材をそれぞれ、温度８４５℃で５０時間熱処理を行なった。その後、圧下率１８％でさらに各線材を圧延加工した。そして、温度８４０℃で５０時間、大気中で各線材に熱処理を施した。
【００４５】
得られた各酸化物超電導線材について温度７７Ｋでの臨界電流密度を測定した結果、動粘度が２０×１０-6ｍｍ2／ｓの潤滑材を用いて最初の圧延加工を行なった線材のみが、他の酸化物超電導線材の半分以下の臨界電流密度を示した。これは、動粘度が２０×１０-6ｍｍ2／ｓの潤滑材を用いて最初の圧延加工を行なった段階で、線材内部の酸化物超電導体フィラメントに亀裂が発生したために、その線材のみが低い超電導性能を示したものであると考えられる。このことから、４方向圧延ロールを用いて幅方向を拘束する圧延加工を行なう前に、複合体としての線材の幅寸法の最大値と最小値の差が３００μｍを超えている場合、その後の線材の幅方向を拘束する圧延加工によって超電導性能が劣化することがわかる。
【００４６】
（実施例４）
実施例１の製造方法において動粘度が３×１０-6ｍｍ2／ｓの潤滑材を用いて直径が１．５ｍｍの丸形状の線材から厚みが０．２６ｍｍのテープ形状の線材への圧延加工を行なった。その圧延加工において圧延ロール段数を変更して、すなわち圧延ロールを複合体が通過するパス回数を変更して、その回数が圧延精度に与える影響について調べた。パス回数が１回の場合、直径が１．５μｍの丸形状の線材を１段の圧延ロールで厚みが０．２６ｍｍのテープ形状の線材に加工した。パス回数が２回の場合には、直径が１．５ｍｍの丸形状の線材から、厚みが０．５５ｍｍのテープ形状の線材、厚みが０．２６ｍｍのテープ形状の線材に順次圧延加工した。パス回数が４回の場合には、直径が１．５ｍｍの丸形状の線材から、厚みが０．９ｍｍ、０．６ｍｍ、０．４ｍｍ、０．２６ｍｍのテープ形状の線材に順次圧延加工した。パス回数が８回の場合には、直径が１．５ｍｍの丸形状の線材から、厚みが１．３ｍｍ、０．９ｍｍ、０．７５ｍｍ、０．６ｍｍ、０．５ｍｍ、０．４ｍｍ、０．３ｍｍ、０．２６ｍｍのテープ形状の線材へと順次圧延加工した。
【００４７】
各パス回数で圧延加工した線材の幅と厚みの寸法精度を表２に示す。
【００４８】
【表２】
0004660928.tif 000003
【００４９】
表２の結果から、直径が１．５ｍｍの丸形状の線材から最終的に厚みが０．２６ｍｍのテープ形状の線材にする同じ圧延加工においても、パス回数を増やした方が線材の形状寸法のばらつきは小さくなる。特に、４回以上のパス回数で圧延加工を行なう方が効果的である。すなわち、各圧延加工の圧下率が４０％以下であれば、圧延加工後の線材の形状寸法の精度が向上する。
【００５０】
（実施例５）
幅方向を拘束するための溝を有する圧延ロールを用いて、実施例４の各圧延加工を行なった。加工後の線材の幅や厚みの寸法のばらつきには変化はなかったが、線材の横断面において酸化物超電導体フィラメントの分布状態が良好になった。この結果、酸化物超電導線材の超電導性能の１つである臨界電流Ｉｃは液体窒素温度で１．２倍の向上を示した。
【００５１】
なお、図７は、この実施例の製造方法において用いられる、溝を有する１対の圧延ロールの軸方向に沿った断面の概略的な外形状を示す図である。図７に示すように、ロールの幅方向中央部に楕円形状の溝が形成されている。
【００５２】
図８は、実施例４において平ロールで圧延して得られた酸化物超電導線材の横断面を示す顕微鏡写真（倍率４６）である。図９は、実施例５において、溝を有するロールで圧延して得られた酸化物超電導線材の横断面を示す顕微鏡写真（倍率４６）である。図８に示すように、線材の幅方向の中央部において酸化物超電導体フィラメントの分布が乱れている様子がわかる。これに対して、図９に示すように、幅方向にわたって酸化物超電導体フィラメントの分布状態が良好であることがわかる。
【００５３】
（実施例６）
実施例３の圧延工程において動粘度が３×１０-6ｍｍ2／ｓの鉱物油を潤滑材として用いて圧延加工を行なった。この結果、得られた酸化物超電導線材の長さに対する幅の変化を図１０、酸化物超電導線材の長さに対する厚みの変化を図１１、酸化物超電導線材の長さに対するロール表面温度の変化を図１２に示す。図１０〜図１２から、動粘度が３×１０-6ｍｍ2／ｓである低い粘性の潤滑材を使っても、複合体を圧延加工するときに発生する加工発熱によってロール表面温度が上昇し、それに伴って得られる線材の幅や厚みが変化することがわかる。
【００５４】
これに対して、動粘度が３×１０-6ｍｍ2／ｓで沸点が約２００℃の揮発性の高い潤滑材を用いて圧延加工を行なった。その結果、得られた酸化物超電導線材の長さに対する幅の変化を図１３、酸化物超電導線材の長さに対する厚みの変化を図１４、酸化物超電導線材の長さに対するロール表面温度の変化を図１５に示す。図１３〜図１５から、揮発性の高い潤滑材を用いて圧延加工すると、加工発熱によるロール表面温度の上昇を最小限に抑制することができ、それに伴って線材の幅や厚みの寸法が所定の範囲内の精度に抑制されることがわかる。
【００５５】
（実施例７）
実施例４でパス回数が４回の圧延加工によって製造した線材に対して、幅方向を拘束する４方向圧延ロールによって圧延加工を施した。
【００５６】
その結果、得られた線材の幅寸法の平均値は３．７１ｍｍ、標準偏差が０．０１ｍｍ、最大値が３．７３ｍｍ、最小値が３．６８ｍｍであり、厚み寸法の平均値が０．２５５ｍｍ、標準偏差が０．００１ｍｍ、最大値が０．２６０ｍｍ、最小値が０．２５３ｍｍであった。実施例４で得られた寸法精度から、さらに線材の幅や厚みの寸法精度を向上させることができた。
【００５７】
以上に開示された実施の形態や実施例はすべての点で例示であって制限的なものではないと考慮されるべきである。本発明の範囲は、以上の実施の形態や実施例ではなく、特許請求の範囲によって示され、特許請求の範囲と均等の意味および範囲内でのすべての修正や変形を含むものと意図される。
【００５８】
【発明の効果】
以上のように、この発明の酸化物超電導線材の製造方法を用いることにより、最終的に得られる酸化物超電導線材の幅や厚みの形状寸法の精度を高めることができ、さらに臨界電流等の超電導性能も向上させることができる。したがって、酸化物超電導線材の実用分野としてマグネットやケーブル等に、本発明によって製造された線材を用いることによって、マグネットのコイル形状を良好にすることができ、またケーブルの形態においても応力を発生させることなく、超電導特性が低下するという問題も防止することができる。
【図面の簡単な説明】
【図１】  この発明に従って製造された酸化物超電導線材の幅方向
端縁を示す顕微鏡写真である。
【図２】  この発明の比較例として、耳割れが発生した酸化物超電導線材の幅方向端縁を示す顕微鏡写真である。
【図３】  この発明の比較例として、端縁にバリが発生した酸化物超電導線材の横断面を示す顕微鏡写真である。
【図４】  この発明の比較例として、亀裂によって超電導フィラメントが分断されている酸化物超電導線材の横断面を示す顕微鏡写真である。
【図５】  この発明の比較例として、亀裂によって超電導フィラメントが分断されている酸化物超電導線材の縦断面を示す顕微鏡写真である。
【図６】  この発明に従って製造された酸化物超電導線材の縦断面を示す顕微鏡写真である。
【図７】  この発明の製造方法において用いられる、溝を有する一対の圧延ロールの一つの実施例として軸方向にそった断面の外形状を示す図である。
【図８】  この発明の実施例において、平ロールで圧延して得られた酸化物超電導線材の横断面を示す顕微鏡写真である。
【図９】  この発明の実施例において、溝を有するロールで圧延して得られた酸化物超電導線材の横断面を示す顕微鏡写真である。
【図１０】  この発明の実施例として揮発性の低い潤滑材を用いて圧延加工された酸化物超電導線材の長さに対する幅の変化を示す図である。
【図１１】  この発明の実施例として揮発性の低い潤滑材を用いて圧延加工された酸化物超電導線材の長さに対する厚みの変化を示す図である。
【図１２】  この発明の実施例として揮発性の低い潤滑材を用いて圧延加工された酸化物超電導線材の長さに対するロール表面温度の変化を示す図である。
【図１３】  この発明の実施例として揮発性の高い潤滑材を用いて圧延加工された酸化物超電導線材の長さに対する幅の変化を示す図である。
【図１４】  この発明の実施例として揮発性の高い潤滑材を用いて圧延加工された酸化物超電導線材の長さに対する厚みの変化を示す図である。
【図１５】  この発明の実施例として揮発性の高い潤滑材を用いて圧延加工された酸化物超電導線材の長さに対するロール表面温度の変化を示す図である。
【図１】
0004660928.tif 000004
【図２】
0004660928.tif 000005
【図３】
0004660928.tif 000006
【図４】
0004660928.tif 000007
【図５】
0004660928.tif 000008
【図６】
0004660928.tif 000009
【図７】
0004660928.tif 000010
【図８】
0004660928.tif 000011
【図９】
0004660928.tif 000012
【図１０】
0004660928.tif 000013
【図１１】
0004660928.tif 000014
【図１２】
0004660928.tif 000015
【図１３】
0004660928.tif 000016
【図１４】
0004660928.tif 000017
【図１５】
0004660928.tif 000018